【手続補正書】
【提出日】平成16年1月13日(2004.1.13)
【手続補正１】
【補正対象書類名】明細書
【補正対象項目名】特許請求の範囲
【補正方法】変更
【補正の内容】
【特許請求の範囲】
【請求項１】
（１）（ｉ）３〜１５個の炭素原子を有する一種類以上のα、β−不飽和カルボキシル基含有モノマー、１５〜３５重量部、（ｉｉ）アルキル基が１〜６個の炭素原子を有するアルキル（メタ）アクリレート、ヒドロキシルアルキル基が２〜６個の炭素原子を有するヒドロキシル（メタ）アクリレート、及び下記一般式（ａ）で表されるスチレン型化合物またはその環置換誘導体からなる群より選ばれる一種類以上の化合物、５〜６５重量部、
【化１】
1998198033.tif 000001
（式中、Ｒ１は水素、１〜６個の炭素原子を有するアルキル基またはハロゲン基）、及び（ｉｉｉ）下記一般式（ｂ）で表される一種類以上の化合物、３〜３５重量部、
【化２】
1998198033.tif 000002
（式中、Ｒ２は水素またはメチル基）を共重合してなる、バインダー用熱可塑性重合体、２０〜７０重量部、
（２）少なくとも二つの末端エチレン不飽和基を有する光重合性モノマー、５〜６０重量部、
（３）下記一般式（ｃ）で表される光重合開始剤、０．１〜２０重量部、
【化３】
1998198033.tif 000003
（式中、フェニル基にクロル基、フルオロ基、またはメトキシ基のいずれかが置換されていてもよい）
を含むことを特徴とするドライフィルム用光重合性樹脂組成物。
【請求項２】
支持体上に請求項１の光重合性組成物からなる層を設けた金属箔基材加工用の光重合性樹脂積層体。
【請求項３】
（１）金属導体層を有する金属箔基材の両面に、請求項２の支持体及び光重合性樹脂組成物層を有する光重合性樹脂積層体を、その光重合性樹脂層が金属箔基材の金属導体層に接するように加圧積層する工程、（２）各々の金属導体層上の光重合性樹脂層を所定の透過性パターンを有するマスクを通して紫外線露光することにより光硬化した樹脂潜像を形成する工程、（３）露光後の樹脂層を現像液で現像することにより硬化樹脂画像を形成する工程、および（４）上記硬化樹脂画像部を有しない金属箔基材の金属導体層をエッチングする工程を有することを特徴とする金属箔基材の加工方法。
【手続補正２】
【補正対象書類名】明細書
【補正対象項目名】００１２
【補正方法】変更
【補正の内容】
【００１２】
（式中、Ｒ２は水素またはメチル基）を共重合してなる、バインダー用熱可塑性重合体、２０〜７０重量部
（２）少なくとも二つの末端エチレン不飽和基を有する光重合性モノマー、５〜６０重量部
（３）下記一般式（ｃ）で表される光重合開始剤、０．１〜２０重量部
【化６】
1998198033.tif 000004
を含むことを特徴とするドライフィルム用光重合性樹脂組成物。


【手続補正３】
【補正対象書類名】明細書
【補正対象項目名】００１３
【補正方法】変更
【補正の内容】
【００１３】
２．支持体上に請求項１の光重合性組成物からなる層を設けた金属箔基材加工用の光重合性樹脂積層体。


【手続補正４】
【補正対象書類名】明細書
【補正対象項目名】００１４
【補正方法】変更
【補正の内容】
【００１４】
３．（１）金属導体層を有する金属箔基材の両面に、請求項２の支持体及び光重合性樹脂組成物層を有する光重合性樹脂積層体を、その光重合性樹脂層が金属箔基材の金属導体層に接するように加圧積層する工程、（２）各々の金属導体層上の光重合性樹脂層を所定の透過性パターンを有するマスクを通して紫外線露光することにより光硬化した樹脂潜像を形成する工程、（３）露光後の樹脂層を現像液で現像することにより硬化樹脂画像を形成する工程、および（４）上記硬化樹脂画像部を有しない金属箔基材の金属導体層をエッチングする工程を有することを特徴とする金属箔基材の加工方法。


【手続補正５】
【補正対象書類名】明細書
【補正対象項目名】００３７
【補正方法】変更
【補正の内容】
【００３７】
＜実施例１、比較例１〜４＞
［ドライフィルム用組成の調合及び４２アロイ基材での評価］
合成例により得られたバインダー樹脂溶液を用い、表２に示す組成の光重合性樹脂組成物を調製して３５％メチルエチルケトン混合溶液を得た。この混合溶液を厚さ２５μmのポリエチレンテレフタレートフィルム（以下、ＰＥＴフィルムという）にバーコーターを用いて均一塗布した。これを９０℃の乾燥機中で３分間乾燥して光重合層の厚さが１５μmの光重合性樹脂積層体を得た。その後、光重合性樹脂層のＰＥＴフィルムを積層していない表面上に、３５μmのポリエチレンフィルムを張り合わせて積層フィルムを作成した。


【手続補正６】
【補正対象書類名】明細書
【補正対象項目名】００３８
【補正方法】変更
【補正の内容】
【００３８】
得られた積層フィルムを、厚さ１５０μmの４２アロイ基材（日鉱金属社製：DF-CP-1/2H［0.15t］）に光重合性樹脂積層層が接するように、ポリエチレンフィルムを剥がしながら１０５℃でラミネートした。次いでＰＥＴフィルム上に解像度マスクフィルム（ストライプ状）を置き、超高圧水銀ランプ（オーク製作所製：ＨＭＷ−２０１ＫＢ）により６０mJ／・で光重合層を露光した。続いて、ＰＥＴフィルムを除去した後、１％炭酸ナトリウム水溶液（３０℃）を約３０秒スプレーして未露光部分を溶解除去し、光重合性樹脂をパターニングした。そして、パターニングした光重合性樹脂膜をエッチングレジストとして塩化第二鉄溶液（４７ボーメ・７０℃・５分）で銅合金箔を貫通するようにエッチングし、次いで３％苛性ソーダ水溶液（温度５０℃）を用いて光重合性樹脂膜を剥離し、評価用サンプルを得た。


【手続補正７】
【補正対象書類名】明細書
【補正対象項目名】００４２
【補正方法】変更
【補正の内容】
【００４２】
【表１】
1998198033.tif 000005
【手続補正８】
【補正対象書類名】明細書
【補正対象項目名】００４３
【補正方法】変更
【補正の内容】
【００４３】
【表２】
1998198033.tif 000006
組成中の単位は、ｇ


【手続補正９】
【補正対象書類名】明細書
【補正対象項目名】００４４
【補正方法】変更
【補正の内容】
【００４４】
【表３】
1998198033.tif 000007
【手続補正１０】
【補正対象書類名】明細書
【補正対象項目名】００４５
【補正方法】変更
【補正の内容】
【００４５】
【発明の効果】
本発明により、金属箔基材（特に、鉄系金属箔基材：４２アロイ，３６アロイ，コバール，ＳＵＳ材等）に対して、密着性に優れ、耐エッチング性や感度，解像性が良好なアルカリ性水溶液によって現像可能な光重合性樹脂組成物、その層を支持体上に設けた光重合性樹脂積層体、及びそれを用いた金属箔基材の加工方法が提供される。
【手続補正１１】
【補正対象書類名】明細書
【補正対象項目名】００４６
【補正方法】削除
【補正の内容】
【手続補正１２】
【補正対象書類名】明細書
【補正対象項目名】００４７
【補正方法】削除
【補正の内容】
【手続補正１３】
【補正対象書類名】明細書
【補正対象項目名】００４８
【補正方法】削除
【補正の内容】
【手続補正１４】
【補正対象書類名】明細書
【補正対象項目名】００４９
【補正方法】削除
【補正の内容】
【手続補正１５】
【補正対象書類名】明細書
【補正対象項目名】００５０
【補正方法】削除
【補正の内容】
【手続補正１６】
【補正対象書類名】明細書
【補正対象項目名】００５１
【補正方法】削除
【補正の内容】